FR 2777092 A1 19991008 FR 9804189 A 19980403 Lentille optique en matériau organique polymère transparent de haut indice de réfraction et haut nombre d'Abbe. La présente invention a pour objet des lentilles optiques, en particulier des lentilles ophtalmiques formées d'un matériau organique polymère transparent de haut indice de réfraction et haut nombre d'Abbe. Par lentilles optiques à haut indice de réfraction, on entend les lentilles optiques dont l'indice de réfraction est supérieur ou égal à 1,55 et préférentiellement supérieur à 1,57. De préférence, les lentilles optiques selon l'invention sont des verres de lunettes. Les lentilles ophtalmiques à haut indice de réfraction doivent posséder l'ensemble des caractéristiques suivantes - une transparence élevée (transmission généralement supérieure à 85%, et de préférence supérieure ou égale à 90%, avec une absence ou éventuellement une très faible diffusion de la lumière, - un nombre d'Abbe élevé, supérieur ou égal à 30, et de préférence supérieur ou égal à 35, afin d'éviter les aberrations chromatiques, - un faible indice de jaune et une absence de jaunissement au cours du temps, - une bonne résistance aux chocs (en particulier selon les normes CEN et FDA), - une bonne aptitude aux traitements divers (dépôt de revêtement dur, antireflet, primaire antichoc, ...), et en particulier une bonne aptitude à la coloration, - une valeur de température de transition vitreuse de préférence supérieure ou égale à 80"C, et mieux encore supérieure à 800C, de préférence comprise entre 90 et 1 100C. En outre, les compositions polymérisables pour la fabrication des lentilles optiques doivent être également faciles à mettre en oeuvre sur le plan industriel. En particulier, il est souhaitable que les compositions puissent être polymérisées rapidement, en particulier photopolymérisées afin de réduire les temps de cycle de fabrication des lentilles. On a trouvé, selon l'invention, qu'il était possible d'obtenir une lentille optique en matériau organique polymère transparent à haut indice de réfraction et haut nombre d'Abbe par copolymérisation d'un mélange de monomères comprenant au moins un monomère polythiol et au moins un monomère à haut nombre d'Abbe comprenant deux à quatre groupes terminaux cycliques pontés comportant une double liaison éthylénique intracyclique ou un reste aliphatique, linéaire ou ramifié, comportant une insaturation éthylénique, de préférence un groupe vinyle ou éthylidène directement lié à un carbone du cycle. Les groupes terminaux cycliques pontés peuvent être des groupes cycliques non condensés ou condensés. Les groupes terminaux cycliques pontés sont, de manière recommandée, choisis parmi les groupes de formules où n est un entier de 0 à 5 inclus, k est un entier de 0 à 3 inclus et j est un entier de 0 à 10 inclus, et où n est un entier de 0 à 5, k' est un entier de 0 à 2 etj' est un entier de 0 à 10, Q représente un groupe -C(R')2-, -O-, -S-, -NR'- ou -SO2-, avec R' désignant H ou un radical alkyle en C1-C3, de préférence CH3, et R est un atome d'hydrogène ou un radical alkyle en C1-C3, de préférence CH3. Parmi les groupes ci-dessus recommandés, on peut citer les groupes de formules: dans lesquelles Q représente -C (R'2)-, -O-, -S-, -SO2- ou -NR' -, R' représentant un atome d'hydrogène ou un radical alkyle en C1-C3, de préférence CH3, R est un atome d'hydrogène ou un alkyle en C1-C3, de préférence CH3, n=0 à 5 et m=0 à 8. De préférence, Q représente le radical -CH2-. De préférence encore, on choisit un monomère à haut nombre d'Abbe dont l'indice de réfraction est d'au moins 1,56. Les monomères polythiols convenant pour les lentilles selon la présente invention, sont bien connus dans la technique et peuvent être représentés par la formule Rl(SH)nl, dans laquelle nl est un entier de 2 ou plus, de préférence de 2 à 5, et R1 est un radical aliphatique, aromatique ou hétérocyclique. De préférence, le composé polythiol est un composé dithiol, trithiol ou tétrathiol, en particulier un polythiol à nombre d'Abbe élevé. Ces composés polythiols sont bien connus dans la technique et sont décrits entre autre dans le document EP 394 495. Parmi les dithiols utiles dans la présente invention, on peut citer le 9,1 0-anthracènediméthanethiol, le 1,11 -undécanedithiol, le 4-éthylbenzène-1,3-dithiol, le 1,2-éthanedithiol, le 1,8-octanedithiol, le 1,18octadécanedithiol, le 2,5-dichlorobenzène- 1 ,3-dithiol, le 1 ,3-(4- chlorophényl)propane-2,2-dithiol, le 1,1 -cyclohexanedithiol, le 1,2cyclohexanedithiol, le 1 ,4-cyclohexanedithiol, le 1,1 -cycloheptane- dithiol, le 1,1 -cyclopentanedithiol, le 4,8-dithioundécane-1,1 1-dithiol, le dithiopentaérythritol, le dithiothréitol, le 1,3-diphénylpropane-2,2- dithiol, le 1,3 -dihydroxy-2-propyl-2',3 '-dimercaptopropyléther, le 2,3dihydroxypropyl-2',3'-dimercaptopropyléther, le 2,6-diméthyloctane2,6-dithiol, le 2,6-diméthyloctane-3,7-dithiol, le 2,4-diméthylbenzène 1,3-dithio, le 4,5-diméthylbenzène-1,3-dithiol, le 3,3-diméthylbutane2,2-dithiol, le 2,2-diméthylpropane- 1,3-dithiol, le 1 ,3-di(4-méthoxyphényl)propane-2,2-dithiol, le 3,4-diméthoxybutane- 1,2-dithiol, l'acide 10,11 l-dimercaptoundécanolque, l'acide 6,8 -dimercapto-octanoique, le 2,5-dimercapto-1,3,4-thiadiazole, le 2,2'-dimercapto-biphényle, le 4,4'dimercaptobiphényle, le 4,4'-dimercaptobibenzyle, le 3,4dimercaptobutanol, le 3,4-dimercaptobutylacétate, le 2,3-dimercapto-1- propanol, le 1,2-dimercapto-l ,3-butanediol, l'acide 2,3dimercaptopropionique, le 1,2-dimercaptopropylméthyléther, le 2,3dimercaptopropyl-2',3'-diméthoxypropyléther, le 3,4-thiophènedithiol, le 1,1 0-décanedithiol, le 1,1 2-dodécanedithiol, le 3,5,5-triméthylhexane-1,1-dithiol, le 2,5-toluènedithiol, le 3,4-toluènedithiol, le 1,4naphtalènedithiol, le 1,5 -naphtalènedithiol, le 2,6-naphtalènedithiol, le 1 ,9-nonanedithiol, le norbomène-2,3-dithiol, le bis(2-mercaptoisopropyl)éther, le bis(1 l-mercaptoundécyl)sulfure, le bis(2-mercaptoéthyl)éther, le bis(2-merc aptoéthyl)sulfure, le bis( 1 8-mercaptooctadécyl)sulfure, le bis(8-mercaptooctyl)sulfure, le bis(l2-mercaptodécyl)sulfure, le bis(9-mercaptononyl)sulfure, le bis(4-mercaptobutyl)sulfure, le bis(3-mercaptopropyl)éther, le bis(3 -mercaptopropyl) sulfure, le bis(6-mercaptohexyl)sulfure, le bis(7-mercaptoheptyl) sulfure, le bis(5-mercaptopentyl)sulfure, l'acide 2,2'-bis(mercaptométhyl)acétique, le 1,1 -bis(mercaptométhyl)cyclohexane, le bis (mercaptométhyl)durène, le phénylméthane- 1,1 -dithiol, le 1 2-butane- dithiol, le 1,4-butanedithiol, le 2,3-butanedithiol, le 2,2-butanedithiol, le 1,2-propanedithiol, le 1,3-propanedithiol, le 2,2-propanedithiol, le 1,2hexanedithiol, le 1,6-hexanedithiol, le 2,5-hexanedithiol, le 1,7heptanedithiol, le 2,6-heptanedithiol, le 1,5-pentanedithiol, le 2,4pentanedithiol, le 3,3-pentanedithiol, le 7,8-heptadécanedithiol, le 1,2benzènedithiol, le 1,3-benzènedithiol, le 1,4-benzènedithiol, le 2méthylcyclohexane- 1,1 -dithiol, le 2-méthylbutane-2,3-dithiol, l'éthylène glycol dithioglycolate, l'éthylène glycol bis(3-mercaptopropionate). Parmi les trithiols, on peut citer le 1 ,2,3-propanetrithiol, le 1,2,4-butanetrithiol, le triméthyîolpropanetrithiol glycolate, le triméthylolprop ane tris(3-mercaptopropionate), le pentaérythritol trithioglycolate, le pentaérythritol tris(3-mercaptopropionate), le 1,3,5 benzènetrithiol, et le 2,4,6-mésitylènetrithiol. On peut encore citer parmi les polythiols utiles dans les compositions de la présente invention, le néopentane tétrathiol, le 2,2'bis(mercaptométhyl)- 1 ,3-propanedithiol, le pentaérythritol tétrakis(3mercaptopropionate), le 1,3,5-benzènetrithiol, le 2,4,6-toluènetrithiol, le 2,4,6-méthylènetrithiol, et les polythiols correspondant aux formules (HS CH2CH2 COO CH2)3 C C2H5 (TTMP), et le 4-mercaptométhyl- 3, 6-dithia- 1, 8 -octanedithiol. Les polythiols préférés selon la présente invention sont l'éthylèneglycol bis(thioglycolate), le triméthyloipropane tris(3mercaptopropionate), le pentaérythritol tétrakis thiopropionate (PETP), le 4-mercaptométhyl-3,6-dithia- 1,8-octanedithiol (MDO), et le bis (2mercaptoéthyl)sulfure (DMDS). En général, le composant polythiol est présent dans les compositions polymérisables à raison de 5 à 60% en poids, de préférence de 10 à 50% en poids, et mieux de 20 à 50% en poids, par rapport au poids total des monomères présents dans la composition. Le second constituant monomère essentiel des compositions polymérisables pour la fabrication des lentilles ophtalmiques selon l'invention, est un monomère copolymérisable à haut nombre d'Abbe comportant deux à quatre groupes terminaux généralement choisis parmi les groupes de formules de préférence des groupes de formules dans lesquelles Q, R, n, m, k, k', j et j' sont définis comme précédemment. De manière générale, les monomères copolymérisables à haut nombre d'Abbe comportant deux ou plus groupes terminaux cycliques pontés préférés tels que définis ci-dessus répondent à la formule Z#A)na (I) dans laquelle na est un entier de 2 à 4 et A est un radical choisi parmi les radicaux de formules dans lesquelles Q représente -C(R')2, -O-, -S-, -S02- et -NR' -, où R' représente H ou un radical alkyle en C1-C3, de préférence CH3, R représente H ou un radical alkyle en C1-C3, de préférence CH3, n=0-5 et m=0-8, et (I) lorsque na=2, Z représente un radical divalent de formule - S - Z2 - S - (III) dans lesquelles X représente -O- ou -S-, G et G' sont des groupes #Cn'H2n'O#m' avec n'=1 à 5, de préférence n'=2, et m' varie de O à 10, ou un groupe alkylène en C1-C5 Z1 est choisi parmi les radicaux divalents dc formules dans lesquelles Q est défini comme ci-dessus, B1 représente - C(R2)2-, S02- ou -S-, et R2 est un radical alkyle en C1-C3, de préférence -CH3, et x1=0 ou 1, Y1 représente, indépendamment les uns des autres, Br, Cl ou H, y1 est un entier de O à 4, les groupements Rb désignent, indépendamment les uns des autres, un groupe#CH2#q et q est un entier de 1 à 4, dc préférence égal à 1 ou 2, et p est un entier de O à 4, dc préférence de O à 2; et Z2 est un radical divalent choisi parmi les radicaux de fonnules -Rb#SRb#p Z3 tRbS Rb- Où Q, Rb et p sont définis comme ci-dessus et Z3 est un radical divalent choisi parmi où Q et xl sont définis comme précédemment; (II) lorsque na=3, Z représente un radical trivalent choisi parmi où Rb et p sont définis comme précédemment et Rç représente H ou un groupe alkyle en C1-C3, de préférence -CH3; et (III) lorsque na=4, Z représente un radical tétravalent choisi parmi les radicaux C tR3+ où R3 est un radical alkylène en C1-C5 ou un radical #SRb#pS - où Rb et p sont définis comme précédemment. Une première classe de constituants monomères à groupes terminaux cycliques pontés entrant dans le cadre de la formule générale (I) ci-dessus, sont les monomères de formule où R, X sont définis comme précédemment, B est -S- ou -C (CH3)2-, n' et n" = 1 à 5 et m' et m" varient de O à 10. Un monomère de formule (IV) recommandé est le composé de formule: Des monomères répondant à la formule (IV) ainsi que leur procédé de préparation, sont décrits dans le document de brevet WO 88/02902. Une autre classe recommandée de constituants monomères comportant deux groupes terminaux cycliques pontés selon l'invention, sont les monomères de formule: où R=H ou CH3, Rb est tel que défini précédemment, de préférence un radical propylène, p' est un entier de 1 à 3, de préférence égal à 2 et p" est un entier égal à 0 ou 1. Un monomère de formule (V) recommandé est le monomère de formule (DTMNSME) ou dithiométhanorbornème de sulfure de mercaptoéthyle. Ces composés de formule (V) sont nouveaux. Parmi les monomères de formule (III) ci-dessus, on peut citer les monomères pour lesquels Z2 représente les groupes suivants De tels monomères sont décrits ainsi que leur procédé de préparation dans le document de brevet JP-81 51360. Parmi les constituants monomères trivalents à groupes terminaux cycliques pontés recommandés, on peut citer les monomères de formules Des composés de ce type, en particulier d'isocyanurate de tris(norbornényle), sont décrits dans le document de brevet US 5 182360. Le ou les constituants monomères à groupes terminaux cycliques pontés selon l'invention, sont généralement présents dans la composition polymérisable à raison de 10 à 70% en poids par rapport au poids total des constituants monomères, de préférence à raison de 20 à 70% en poids, et mieux à raison de 30 à 70% en poids. Les monomères de formule (II) dans lesquels X représente -Ssont des produits nouveaux. Les compositions polymérisables selon l'invention peuvent également contenir d'autres monomères additionnels copolymérisables avec les monomères précédents, en particulier des monomères thio(méth) acrylates tels que les monomères répondant à la formule dans laquelle R4 représente un radical hydrocarboné aliphatique, linéaire ou ramifié, monovalent ou polyvalent, un groupement aromatique ou hétérocyclique monovalent ou polyvalent directement lié à l'atome de soufre du ou des groupements thio(méth)acrylates par un noyau ou par l'intermédiaire d'une chaîne alkyle linéaire, le radical R4 pouvant comporter dans sa chaîne un ou plusieurs groupes choisis parmi -O-, R5 représente l'hydrogène ou -CH3; et n2 est un entier de 1 à 6, de préférence de 1 à 3. Parmi les radicaux R4 monovalents, on peut citer les radicaux alkyle, linéaires ou ramifiés, de C1 à C5, les radicaux de formule dans laquelle R6 et R7 sont, indépendamment l'un de l'autre, H ou un radical aikyle, linéaire ou ramifié en C1-C5; R8 est un radical alkyle, linéaire ou ramifié en C1-C5, un radical aralkyle en C7-C10 ou un radical aryle en C6-C12, éventuellement substitué, en particulier par des groupes alkyle et/ou halogène; et n3 est un entier de 1 à 4. Parmi les radicaux R3 monovalents préférés, on peut citer C2H5SCH2CH2-; Des monomères de formule (I) pour lesquels n3=1 et tels que définis ci-dessus, sont décrits, entre autres, dans les brevets US-A4606864, JP-63316766 et EP-A-0384725. Parmi les radicaux R4 divalents entrant dans le cadre des monomères de formule (I), on peut citer les radicaux alkylène, linéaires ou ramifiés, en C2 à C10 pouvant comporter dans leur chaîne un ou plusieurs groupes -O-, -S- ou les radicaux alkylidène de formule dans laquelle Rg et R10 sont des radicaux alkyle en C1-C5, les radicaux de formule dans laquelle R11 et R12 sont des groupes alkylène, linéaires ou ramifiés, en C1-C5 pouvant comporter un ou plusieurs groupes -O-, -S- ou dans leurs chaînes et X" est choisi parmi les radicaux alkyle en C1-C5 et les halogène, et n4 est un entier de O à 4, et les radicaux de formule dans laquelle R13 et R14 Sont des radicaux alkyle, linéaires ou ramifiés en C1 à C5, pouvant comporter dans leur chaîne un ou plusieurs groupes -O-, -S- ou et t et s sont égaux à O ou 1. Parmi les radicaux R4 divalents préférés, on peut citer les radicaux #CH2#q', où q' est un entier de 1 à 8 # CH2CH2 X#uCH2CH2- où X est -O- ou -S-, et u est un entier de 1 à 4 # CH2#u'#S(CH2)v'#z'#CH2#w' où z' est égal à 0 ou 1, et u', v', w' sont des entiers de 2 à 6 où u" et v" sont des entiers de 1 à 4, Les radicaux R4 divalents particulièrement préférés sont Des monomères de formule (VI) divalents sont décrits, entre autres, dans les brevets EP-A-273661, EP-A-273710, EP-A-384725. Parmi les radicaux R4 trivalents des monomères de formule (VI), on peut citer les radicaux alkyltriyle en C3 à C10 pouvant comporter dans leur chaîne, un ou plusieurs groupes -O-, -S- ou les radicaux alkylaryle trivalents dont les chaînes alkyle peuvent comporter un ou plusieurs groupes -S- ou -O-, et les groupes aryle trivalents. Parmi les radicaux R4 trivalents ou de valence supérieure, on peut citer Parmi les monomères de formule (VI) recommandés dans la présente invention, on peut citer S-2-acryloyloxyéthylthio(méth)acrylate, S-2-methacryloyloxyéthylthio(méth)acrylate, 1,2-bis[(méth)acryloylthio]éthane, 1,2-bis [(méth)acryloylthio] propane, 1,3-bis[(méth)acryloylthio]propane, 1,4-bis[(méth)acryloylthio]butane, bis-2[(méth)acryloylthioéthyl]éther, bis-2- [(méth) acryloylthioéthylj sulfure, bis-2[(méth)acryloylthioéthoxy]méthane, bis-2- [(méth)acryloylthioéthylthio]méthane, 1,2-bis- [2- (méth)acryloylthioéthoxyj éthane, 1,2-bis-[2-(méth)acryloylthioéthylthio]éthane, bis-[2-(2-(méth)acryloylthioéthox)éthyl]éther, bis-[2-(2-(méth)acryloylthioéthylthio)éthyl]sulfure, 1 ,4-bis[(méth)acryloylthio]benzène, 1,4-bis [(méth)acryloylthiométhyl]benzène, B enzylthioéthylthio(méth) acrylate, 1 ,4-[bis(méth)acryloylthio] -2,3 -diméthylthiobutane, 1,2,3-tris [(méth)acryloylthioéthyl]thiolpropane, et bis [(méth)acryloylthiophényl] sulfure, où R5 représente un atome d'hydrogène ou un groupe méthyle. Les monomères tout particulièrement recommandés dans la présente invention sont le bis(4-méthacryloylthiophényl)sulfure (BMTPS) et le bis(2-méthacryloylthioéthyl)sulfure (BMTES). Une autre classe de monomères thio(méth)acryliques convenant dans les compositions de monomères selon l'invention, répondent à la formule dans laquelle R5 représente H ou CH3, R15 représente un groupe alkylène, éventuellement ramifié, en C2-C12, un groupe cycloalkylène en C3-C12, un groupe arylène en C6-C14 ou un groupe alkarylène en C7-C26, la chaîne carbonée du groupe R15 pouvant être interrompue par un ou plusieurs groupes éther ou thioéther, et n5 est un entier de 1 à 6. De tels monomères sont décrits dans le brevet US 5 384 379. Ces comonomères polymérisables, lorsqu'ils sont présents, peuvent représenter de 10 à 60% en poids de la composition par rapport au poids total des monomères présents, de préférence 20 à 50% en poids. Les compositions polymérisables selon l'invention peuvent également comporter des additifs classiquement utilisés dans les compositions polymérisables pour le moulage d'articles optiques, en particulier des verres de lunette, dans des proportions classiques, à savoir des inhibiteurs, des colorants, des absorbeurs UV, des parfums, des déodorants, des antioxydants et des absorbants antijaunissement. Comme exemples préférentiels d'agents antioxydants, on peut citer le triphénylphosphine (TPP) et 1'LrganoxO 1010 (pentaérythritoltetrakis [3(3,5 -di-tert. butyl-4-hydroxyphényl)propionate] (CG 1010). Les parfums permettent de masquer l'odeur des compositions, en particulier lors des opérations de surfaçage. Les compositions selon l'invention comprennent généralement des amorceurs de polymérisation, de préférence des photoamorceurs ou des mélanges de photoamorceurs et d'amorceurs thermiques, en proportion de 0,001 à 5% en poids par rapport au poids total des monomères polymérisables contenus dans la composition. Parmi les photoamorceurs utilisables dans les compositions polymérisables selon l'invention, on peut citer en particulier, l'oxyde de 2,4,6-triméthylbenzoyldiphénylphosphine, la l-hydroxycyclohexyl phénylcétone, la 2,2-diméthoxy-l ,2-diphényléthane 1 -one, les allcylbenzoyléthers, le photoamorceur commercialisé par la Société CIBA GEIGY sous la dénomination CGI 1700, qui est un mélange 25/75 d'un composé de formule: et d'un composé de formule et le photoamorceur CGI 1850 commercialisé par la Société CIBA GEIGY qui est un mélange (50/50) (en poids) de composé A et d'LrgacureO 184 de formule: Comme indiqué précédemment, les compositions polymérisables préférées selon l'invention sont des compositions photopolymérisables comportant un ou plusieurs photoamorceurs. De préférence encore, les compositions polymérisables selon l'invention sont des compositions photo- et thermopolymérisables comprenant à la fois un photoamorceur de polymérisation et un amorceur thermique de polymérisation. Les amorceurs de polymérisation thermique sont des composés bien connus dans la technique et on peut citer parmi ceux-ci les péroxydes tels que le péroxyde de benzoyle, le péroxydicarbonate de cyclohexyle, le péroxydicarbonate d'isopropyle. Les monomères de formule (I) peuvent être synthétisés, soit par réaction de Diels Alder entre un composé comportant deux ou plus fonctions (méth)acrylate ou thio(méth)acrylate et un cycloalcène tel que le cyclopentadiène, le norbornadiène ou par addition de type thiotiène entre un composé polythiol et un composé ène tel que le cyclopentadiène, le norbornadiène, le vinylnorbornène ou l'éthylidène norbornène. On fait réagir le composé polythiol et le composé ène dans des proportions correspondant sensiblement à un groupement thiol du ou des composés polythiol par mole de composé ène. A titre d'exemple, on indique ci-après le schéma de synthèse de monomères à haut nombre d'Abbe selon l'invention, à partir de 5-vinyl-2norbornène ou 5-éthylidène-2-norbornène avec un dithiol M majoritaire) +HS-W-SH + 5-vinyl-2-norbornène XS-W-SX -C/S W +HS-W-SH SH M À À.wsÀ où W est un radical aliphatique ou aromatique. Dans les exemples suivants, sauf indication contraire, toutes les parties et pourcentages sont exprimés en poids. Exemples de synthèse de monomères de formule (I) par la réaction de Diels Alder. 1) Svnthèse du bisphénol-A 2-éthoxylé dinorbornène (EBPADN) Dans un tricol équipé d'une agitation mécanique, d'une ampoule d'introduction de réactif et d'un condenseur, on introduit 700 g de bisphénol-A 2-éthoxylé diacrylate (EBPADA) SARTOMERB SR 349. L'EBPADA avait un indice de réfraction nD à 21"C de 1,5465 et une densité à 21"C de 1,1478. On effectue alors un dégazage du monomère acrylique au moyen d'une pompe primaire, puis on introduit du diazote dans le tricol. On ajoute alors, goutte à goutte, par l'ampoule, 198 g de cyclopentadiène (CPD) fraîchement craqué. La température du milieu réactionnel monte au fur et à mesure que s'effectue la réaction de Diels-Alder entre le cyclopentadiène et le diacrylate. On évacue alors l'excès de cyclopentadiène en alternant le vide au moyen de la pompe primaire et l'introduction de diazote dans le tricol. On achève l'évacuation de l'excès de cyclopentadiène au moyen d'un évaporateur rotatif. Si on observe la présence d'impuretés, on filtre alors le monomère obtenu au moyen d'un Bécher à vide. On obtient le produit attendu, EBPADN, ayant une masse molaire de 556, un indice de réfraction nD à 210C de 1,5497, une densité à 21"C de 1,1569 avec un rendement de 93,53%. 2) Svnthèses du triméthvlol propane trinorbornène (TMPTN): On procède comme dans l'exemple de synthèse précédant, mais sans évacuation finale de l'excès de CPD, au moyen d'un évaporateur rotatif pour éviter une prise en masse. Dans cette synthèse, on a utilisé 338 g de triméthylol propane triacrylate, masse molaire 296, indice de réfraction nD à 210C 1,4752 et densité à 21"C 1,10067, produit commercialisé par la Société CRAY VALLEY sous la référence SR 351, et on a ajouté 217 g de cyclopentadiène. On a obtenu le produit attendu, TMPTN, de masse molaire 494, d'indice de réfraction nD à 2l0C de 1,511 et de densité à 21"C de 1,146, avec un rendement supérieur à 95%. 3) Synthèse du dithiométhanorbornène de sulfure de mercaptoéthvle (DTMNSME!: On procède comme dans l'exemple de synthèse 1, en utilisant comme produit de départ 211 g de bis[(2-méthacryloylthio)éthyl]sulfure (BMTES); masse molaire 282, nD à 210C 1,5745, densité à 21"C 1,177, et 100 g de cyclopentadiène. On obtient le produit attendu (DTMNSME) ayant une masse molaire de 414, un indice de réfraction nD à 21 0C de 1,5683, une densité à 21"C de 1,1588, avec un rendement supérieur à 95%. Il faut noter que la réactivité d'un thiométhacrylate est très supérieure à celle du méthacrylate correspondant (qui aurait nécessité pour la réaction un catalyseur du type acide de Lewis). 4) Exemples de synthèse à partir de 5-vinvl-2-norbornène et de 5-éthyl idène-2-norbornène EXEMPLE DE SYNTHESE 1 Dans un réacteur muni d'un condenseur, d'une agitation magnétique et d'une alimentation d'azote permettant de travailler sous atmosphère inerte, on introduit 12,6 g de 5-vinyl-2-norbornène (pureté 95%). On chauffe à700C et on additionne 8,5 g de 2-mercaptoéthyl sulfure en 30 minutes à l'aide d'une ampoule à addition. Au cours de l'addition, on observe une exothermie et la température du milieu réactionnel atteint 165"C. La réaction est suivie par infrarouge jusqu'à disparition totale de la bande -S-H à 2571 cm~l . Le produit présente un indice de réfraction de 1,571 à25 C. EXEMPLE DE SYNTHESE 2 On opère de la même manière qu'à l'exemple de synthèse 1, en utilisant 11,2 g de 4-mercaptométhyl-3,6-dithia-l,8-octane dithiol (pureté 93%) et 15,2 g de 5-vinyl-2-norbornène. La température maximale atteinte au cours de l'addition d thiol est de 79"C. Le produit obtenu prés EXEMPLE DE SYNTHESE 4 On opère de la même manière qu'à l'exemple de synthèse 1, en utilisant 12,2 g de pentaérythritol tétrakis (3-mercaptopropionate) et 12 g de 5-éthylidène-2-norbornène (pureté 99%). La température maximale atteinte lors de l'addition du thiol est de 95"C. Le produit obtenu présente une viscosité de 7,66 Pa.s à 25"C et un indice de réfraction de 1,5445 à 25 C. On a réalisé par mélange des constituants indiqués dans le tableau I ci-après, les compositions 1 à 6 de l'invention. Ces compositions sont ensuite coulées dans un moule en verre minéral en deux parties, et polymérisées pour obtenir des lentilles ophtalmiques selon l'invention. On a déterminé sur ces lentilles l'indice de réfraction à 21"C, le nombre d'Abbe, la densité à 21"C, la température de transition vitreuse, l'aptitude à la coloration et l'odeur. TABLEAU I Compositions polymérisables (parties en poids) 2 2 3 4 5 6 Monomères de formule (I) EBPADN 30 30 30 66 50 50 Polythiol DMDS 20 - 10 - - 40 MDO - 50 30 50 PETP 33 Autres comonomères polymérisables BMTES 50 20 30 - - THEIC-TA - - - - - 10 Adjuvants CG 1850 (photo-amorceur) 0,015% 0,01 5%0,01 5% 0,015%0,01 5940,015% TBPEH 0,1% 0,1% 0,1% 0,1% 0,1% 0,1% UV 5411 (absorbeur UV) 0,07% 0,07% 0,07% 0,07% 0,07% 0,07% n2l 1,602 1,631 1,623 1,575 1,631 1,612 #d 42 42 39 38 43 40 41 d2l 1,22 1,25 - 1,21 1,24 1,22 Tg ( C) 89 90 75 85 Aptitude à la coloration OUI OUI OUI OUI OUI OUI Odeur NON faible NON NON faible faible EBPADN Bisphénol-A 2-éthoxylé dinorbornène DMDS Dimercapto diéthyl sulfure MDO 4-mercaptométhyl-3,6-dithia-1,8-octanedithiol PETP Pentaérythritol tétrakis thiopropionate BMTES B is[(2-méthacryloylthio)éthyl] sulfure THEIC-TA Tris(acrylate)isocyanurate TBPEH t-butyl peroxy(2-éthyl hexanoate) REVENDICATIONS 1. Lentille ophtalmique constituée d'un matériau organique polymère transparent de haut indice de réfraction et haut nombre d'Abbe, caractérisée en ce que le matériau organique polymère transparent résulte de la polymérisation d'un mélange de monomères comprenant: - au moins un monomère polythiol; et - au moins un monomère à haut nombre d'Abbe comprenant deux à quatre groupes terminaux cycliques pontés comportant une double liaison éthylénique intracyclique ou un reste aliphatique, linéaire ou ramifié, comportant une insaturation éthylénique, de préférence un groupe vinyle ou éthylidène directement lié à un carbone du cycle. 2. Lentille ophtalmique selon la revendication 1, caractérisée en ce que les groupes terminaux cycliques pontés sont choisis parmi les groupes de formules où n est un entier de O à 5 inclus, k est un entier de O à 3 inclus et j est un entier de 0 à 10 inclus, et où n est un entier de O à 5, k' est un entier de O à 2 etj' est un entier de O à 10, Q représente un groupe -C(R')2- , -O-, -S-, -NR'- ou SO2 avec R' désignant H ou un radical aikyle en C1-C3, de préférence CH3, et R est un atome d'hydrogène ou un radical alkyle en C1-C3, de préférence CH3. 3. Lentille ophtalmique selon la revendication 1, caractérisée en ce que les groupes terminaux cycliques pontés sont choisis parmi les groupes de formules dans lesquelles Q représente un radical divalent choisi parmi -C(R')2-, -O-, -S-, -502- et -NR' -, R' étant un atome d'hydrogène ou un radical alkyle en C1-C3, Q étant de préférence un radical -CH2 -, et R représente un atome d'hydrogène ou un radical alkyle en C1-C3, de préférence un radical méthyle, n=O à 5 et m=0 à 8. 4. Lentille ophtalmique selon la revendication 3, caractérisée en ce que le monomère à haut nombre d'Abbe a pour formule ZtA)na (I) où A est un groupe cyclique ponté tel que défini dans la revendication 3, et na est un entier de 2 à 4, et (I) lorsque na=2, Z est un radical divalent de formules dans lesquelles X représente -O- ou -S-, G et G' sont des groupes #Cn'H2n'O#m avec n'=l à 5, de préférence n'=2, et m' varie de O à 10, ou un groupe alkylène en C1-C5 ; Z1 est choisi parmi les radicaux divalents de formules dans lesquelles Q est défini comme précédemment, B1 est un radical divalent choisi parmi - C(R2)2-,-S- et -SO2-où R2 est un radical alkyle en C1-C3, de préférence un radical -CH3, et x1=0 ou 1, Y1 représente, indépendamment, Br, Clou H, yl est un entier de O à 4, Rb est un groupe tCH2 Xq, q étant un entier de 1 à 4, de préférence égal à 1 ou 2, et p est un entier de 0 à 4, de préférence de 0 à 2; et Z2 est un radical divalent choisi parmi les radicaux de formule -Rb#SRb#pZ3#-RbS#pRb- , Où Q, Rb et p sont définis comme ci-dessus, et Z3 est un radical divalent choisi parmi où Q et xl sont définis comme ci-dessus; (II) lorsque na=3, Z représente un radical trivalent choisi parmi: où Rb etp sont définis comme ci-dessus, et Rc représente H ou un groupe alkyle en C1-C3, de préférence -CH3; et (III) lorsque na=4, Z représente un radical tétravalent de formule CtR3M4, oùR3 est un radical alkylène en C1-C5 ou un radical divalent de formule: #SRb#pS- où Rb et p sont définis comme ci-dessus. 5. Lentille ophtalmique selon la revendication 4, caractérisée en ce que le monomère à haut nombre d'Abbe répond à la formule: où X est-O- ou -S-, R est Hou CH3, B est -S- ou -C(CH3)2-, n' et n"=1 à 5 et m' et m" varient de O à 10. 6. Lentille ophtalmique selon la revendication 5, caractérisée en ce que le monomère à haut nombre d'Abbe a pour formule: 7. Lentille ophtalmique selon la revendication 4, caractérisée en ce que le monomère à haut nombre d'Abbe répond à la formule où R et Rb sont définis comme ci-dessus, p' est un entier de 1 à 3 et p" est un entier égal à O ou 1. 8. Lentille ophtalmique selon la revendication 7, caractérisée en ce que le monomère à haut nombre d'Abbe répond à la formule 9. Lentille ophtalmique selon l'une quelconque des revendications 1 à 8, caractérisée en ce que la composition de monomère comprend un ou plusieurs autres comonomères polymérisables additionnels. 10. Lentille ophtalmique selon la revendication 9, caractérisée en ce que le ou les autres comonomères additionnels sont choisis parmi les monomères thio(méth)acrylates difonctionnels. 11. Lentille ophtalmique selon l'une quelconque des revendications précédentes, caractérisée en ce que le polythiol est choisi parmi le 4-mercaptométhyl-3,6-dithia- 1,8-octane dithiol, le bis(2mercaptoéthyl)sulfure et le pentaérythritol tétrakis thiopropionate. 12. Lentille selon l'une quelconque des revendications précédentes, caractérisée en ce que le polythiol représente 10 à 60% en poids, de préférence 20 à 50% en poids, par rapport au poids total des monomères polymérisables présents dans la composition. 13. Lentille selon l'une quelconque des revendications précédentes, caractérisée en ce que le monomère à nombre d'Abbe élevé représente 10 à 70%, dc préférence 20 à 50% en poids, par rapport au poids total des monomères présents dans la composition. , 14. Lentille selon l'une quelconque des revendications précédentes, caractérisée en ce que les autres comonomères additionnels, lorsqu'ils sont présents, représentent 10 à 50% en poids, par rapport au poids total des monomères présents dans la composition. 15. Lentille selon l'une quelconque des revendications précédentes, caractérisée en ce que la lentille est un verre de lunette. 16. Monomère polymérisable à haut nombre d'Abbe, répondant à la formule où A, G, G' et Z1 sont tels que définis à la revendication 4. 17. Monomère polymérisable à haut nombre d'Abbe, caractérisé cn ce qu'il répond à la formule